СПОСОБ СОЕДИНЕНИЯ СПЛАВА FeCrAl СО СПЛАВОМ FeNiCr C ИСПОЛЬЗОВАНИЕМ ПРИСАДОЧНОГО МЕТАЛЛА СВАРКОЙ

1. Способ соединения сплава FeCrAl и сплава FeNiCr сваркой с использованием присадочного металла, причем присадочный металл содержит в массовых % (мас.%):
C
0,01-0,1;
Si
меньше или равно 1,5;
Mn
меньше или равно 2,0;
Cr
14,0-27,0;
Ni
меньше или равно 2,0;
Mo
меньше или равно 1,5;
V
меньше или равно 0,35;
Ti и/или Zr
0,4-1,0;
Al
меньше или равно 0,7;
Nb
0,3-1,5;
N
меньше или равно 0,02;
остаток
Fe и неизбежные примеси.
2. Способ по п. 1, в котором присадочный металл имеет содержание N, меньшее или равное 0,015 мас.%.
3. Способ по любому из предшествующих пунктов, в котором присадочный металл имеет содержание Al, меньшее или равное 0,5 мас.%.
4. Способ по любому из предшествующих пунктов, в котором присадочный металл имеет содержание Ni, меньшее или равное 0,25 мас.%.
5. Способ по любому из предшествующих пунктов, в котором присадочный металл имеет содержание Cr, составляющее от 18,0 до 23,0 мас.%.
6. Способ по любому из предшествующих пунктов, в котором присадочный металл имеет содержание C, составляющее от 0,01 до 0,08 мас.%.
7. Способ по любому из предшествующих пунктов, в котором присадочный металл имеет содержание Ti и/или Zr, составляющее от 0,5 до 1,0 мас.%.
8. Способ по любому из предшествующих пунктов, в котором присадочный металл имеет содержание Nb, составляющее от 0,3 до 1,0 мас.%.
9. Способ по любому из предшествующих пунктов, в котором сплав FeCrAl и сплав FeNiCr выполнены в виде трубы и или полосы.
10. Способ по любому из предшествующих пунктов, в котором присадочный металл выполнен в виде проволоки или полосы.
11. Объект, содержащий по меньшей мере один сплав FeCrAl и по меньшей мере сплав FeNiCr, которые соединены вместе с присадочным металлом, имеющим состав по любому из пп. 1-8.
12. Применение продукта по п. 11 в приложениях, в которых температура больше или равна 650°C.